(57)【要約】本発明によれば、波長λを有し、媒体の入射面を通じて入射する集束された放射線ビームを用いた記録用のマルチスタック光学データ記憶媒体が提供される。本発明は、追記型Ｌ0記録層を有し第１のＬ0ガイド・グルーブ内に形成されたＬ0と称される第１の記録スタックがその片側に設けられる第１の基板を有する。Ｌ0記録層は、グルーブ内で厚さｄL0Gを有し、グルーブに隣接して厚さｄL0Lを有する。第２の基板は、その片側に、追記型Ｌ1記録層を有するＬ1と称される第２の記録スタックが設けられる。Ｌ1記録層は、グルーブ内で厚さｄL1Gを有し、グルーブに隣接して厚さｄL1Lを有する。第２の記録スタックは、Ｌ0記録スタックよりも入射面に近い位置に設けられ、第２のＬ1ガイド・グルーブ内に形成される。第１のＬ0ガイド・グルーブの深さは０．１５λよりも小さく、ｄL0Lは実質的にｄL1G以上であり、それによりＬ0スタックが２層ＤＶＤ−ＲＯＭ仕様に適合する記録済みマークの反射レベル及び変調レベルを有することが達成される。
2005537603.tif 000002
【特許請求の範囲】
【請求項１】
波長λを有し記録中に媒体の入射面を通って入射する集束された放射線ビームを用いた記録用のマルチスタック光学データ記憶媒体であり、
Ｌ0と称される第１の記録スタックがその片側に設けられた第１の基板であって、前記第１の記録スタックは、第１のＬ0ガイド・グルーブ内に形成された、グルーブ内で厚さｄL0Gを有しグルーブに隣接して厚さｄL0Lを有する追記型のＬ0記録層と、前記Ｌ0記録層と前記第１の基板との間に設けられた第１の反射層とを有する、第１の基板と、
Ｌ1と称される第２の記録スタックがその片側に設けられた第２の基板であって、前記第２の記録スタックは、グルーブ内で厚さｄL1Gを有しグルーブに隣接して厚さｄL1Lを有する追記型のＬ1記録層を有し、前記Ｌ0記録スタックよりも前記入射面に近い位置に設けられ、第２のＬ1ガイド・グルーブ内に形成される、第２の基板と、
前記記録スタック間に挟まれ、前記集束された放射線ビームの焦点の深さよりもかなり大きい厚さを有する透明スペーサ層とを有する、
マルチスタック光学データ記憶媒体であって、
前記第１のＬ0ガイド・グルーブの深さは０．１５λよりも小さく、ｄL0Lは実質的にｄL1G以上であることを特徴とする、マルチスタック光学データ記憶媒体。
【請求項２】
ｄL0Gは実質的に２ｄL1L以上である、請求項１記載のマルチスタック光学データ記憶媒体。
【請求項３】
前記追記型Ｌ0及びＬ1記録層は有機色素を有する、請求項１記載のマルチスタック光学データ記憶媒体。
【請求項４】
ｄL1Gは実質的にｄL1Lよりも大きい、請求項３記載のマルチスタック光学データ記憶媒体。
【請求項５】
前記第１の反射層が設けられた側とは反対側のＬ0記録層の側に誘電体層が設けられる、請求項４記載のマルチスタック光学データ記憶媒体。
【請求項６】
前記誘電体層は、５ｎｍ乃至１２０ｎｍの範囲の厚さを有する、請求項５記載のマルチスタック光学データ記憶媒体。
【請求項７】
金属を含む第２の反射層は、前記第１の反射層が設けられる側とは反対側のＬ0記録層の側に設けられる、請求項４記載のマルチスタック光学データ記憶媒体。
【請求項８】
前記第２の反射層は、５ｎｍ乃至１５ｎｍの範囲の厚さを有する、請求項７記載のマルチスタック光学データ記憶媒体。
【請求項９】
前記第２の反射層は、主に、Ａｇ、Ａｕ、及びＣｕからなる群から選択される金属を含む、請求項７又は８記載のマルチスタック光学データ記憶媒体。
【請求項１０】
前記第１の記録スタックＬ0自体の反射率レベルを５０％よりも高くし、前記Ｌ0記録層内の記録されたマークの変調を６０％よりも高くしてマルチスタック記録を行う、請求項１乃至９のうちいずれか一項記載の光学データ担体媒体の使用方法。
【発明の詳細な説明】
【技術分野】
【０００１】
本発明は、波長λを有し記録中に媒体の入射面を通って入射する集束された放射線ビームを用いた記録用のマルチスタック光学データ記憶媒体であり、
Ｌ0と称される第１の記録スタックがその片側に設けられた第１の基板であって、第１の記録スタックは、第１のＬ0ガイド・グルーブ内に形成された、グルーブ内で厚さｄL0Gを有しグルーブに隣接して厚さｄL0Lを有する追記型のＬ0記録層と、Ｌ0記録層と第１の基板との間に設けられた第１の反射層とを有する、第１の基板と、
Ｌ1と称される第２の記録スタックがその片側に設けられた第２の基板であって、第２の記録スタックは、グルーブ内で厚さｄL1Gを有しグルーブに隣接して厚さｄL1Lを有する追記型のＬ1記録層を有し、Ｌ0記録スタックよりも入射面に近い位置に設けられ、第２のＬ1ガイド・グルーブ内に形成される、第２の基板と、
記録スタック間に挟まれ、集束された放射線ビームの焦点の深さよりもかなり大きい厚さを有する透明スペーサ層とを有する、
マルチスタック光学データ記憶媒体に関する。
【０００２】
本発明はまた、かかる媒体の使用方法に関連する。
【背景技術】
【０００３】
冒頭の段落に記載の光学記録媒体の実施例は、特許文献１から公知である。媒体の最も一般的な実施例は、円形のディスクである。
【０００４】
光学記録に関する市場について、これまでのところ最も重要な且つ成功したフォーマットは、追記型フォーマットのコンパクトディスク（Compact Disk Recordable：ＣＤ−Ｒ）であることが明らかである。重要性が書き換え可能コンパクトディスク（Compact
Disk ReWritable：ＣＤ−ＲＷ）によって取って代わられることは、長年に亘って予測されてきたが、ＣＤ−Ｒ媒体の実際の市場規模は、依然としてＣＤ−ＲＷの市場よりも少なくとも一桁は多い。更に、ドライブに関する最も重要なパラメータは、追記型（Ｒ）媒体についての最大書き込み速度であり、書き換え可能型（ＲＷ）についてのものではない。もちろん、例えばＣＤ−ＲＷについてのMount
Rainier規格化により、ＣＤ−ＲＷへの市場のシフトも依然として生じうる可能性がある。しかしながら、追記型（Ｒ）フォーマットは、読み出し専用コンパクトディスク（ＣＤ）に対して１００％の互換性があるため、非常に魅力的なものであることが証明されている。
【０００５】
近年、ディジタル・バーサタイル・ディスク（Digital Versatile
Disk：ＤＶＤ）は、ＣＤよりも遙かに大きいデータ容量を有する媒体としてのマーケットシェアを得ている。現在、このフォーマットは、読み出し専用（ＲＯＭ）方式と書き換え可能（ＲＷ）方式で入手可能である。書き換え可能ＤＶＤ（DVD
ReWritable：ＤＶＤ＋ＲＷ）規格の次に、新しい追記型（Ｒ）の、即ち一回書き込み型のＤＶＤ＋Ｒ規格が開発された。新しいＤＶＤ＋Ｒ規格は、ＤＶＤ＋ＲＷに対する重要な支えとしてますます注目を集めている。起こりうるシナリオは、最終顧客が光学一回追記型フォーマットに慣れ、書き換え型フォーマットよりも容易に受け入れるというものである。
【０００６】
追記型（Ｒ）フォーマット及び書き換え可能型（ＲＷ）フォーマットの両方に関する問題は、シングル・スタックの媒体のみが存在するため、容量が限られ、従って記録時間が限られていることである。尚、ＲＯＭディスクであるＤＶＤビデオについては、２層媒体が既にかなりのマーケットシェアを占めていることに留意されたい。２層、即ちデュアル・スタックのＤＶＤ＋ＲＷディスクは、おそらく実現可能ではある。しかしながら、完全に互換性のあるディスク、即ち２層ＤＶＤ−ＲＯＭの反射及び変調の仕様の範囲内のディスクを実現するのは非常に困難であり、少なくとも、例えばＤＶＤ＋ＲＷ媒体中で記録層として用いられる非晶質／結晶相変化材料の性質に関する大きな飛躍的な進歩を必要とする。完全な互換性なしには、市場における２層ＤＶＤ＋ＲＷの成功は疑わしい。
【０００７】
２層ＤＶＤ−ＲＯＭ規格と互換性のある２層ＤＶＤ＋Ｒ媒体を得るため、上側Ｌ1層と下側Ｌ0層の両方の有効反射率は、少なくとも１８％であるべきである。有効とは、反射が、両方のスタックＬ0及びＬ1が存在し、Ｌ0及びＬ1に夫々集束するとき、媒体から戻る有効な光の部分として測定されることを意味する。このことは、Ｌ1スタックが入射光と出射光のかなりの部分を吸収するため、Ｌ0スタック自体は、例えば５０％よりも高い、望ましくは６０％よりも高い、遙かに高い反射レベルを必要とすることを意味する。尚、Ｌ0及びＬ1についての通常用いられる表記、即ち、Ｌ0が「最も近い」スタックであって、即ち、放射線ビームの入射面に最も近い、という表記は変更されており、本願では、Ｌ0は最も深いスタックであり、Ｌ1．．．Ｌnは、より放射線ビームの入射面に近いスタックである。
【０００８】
特許文献１では、次の定義が用いられている。ｄＧ１（本願のｄL1Gに対応する）は、Ｌ1に対応する第１の又は一番上の情報記録／再生ユニットのグルーブ内の色素層の厚さである。ｄＧ２（本願のｄL0Gに対応する）は、Ｌ0に対応する第２の又は情報記録／再生ユニットのグルーブ内の色素層の厚さである。ｄＬ１（本願のｄL1Lに対応する）は、Ｌ1に対応するランド上の色素層の厚さである。ｄＬ２（本願のｄL0Lに対応する）は、Ｌ0に対応するランド上の色素層の厚さである。Ｌ1に対応するグルーブの深さはｄ１であるが、Ｌ0に対応するグルーブの深さｄ２は、異なって定義される。ｄ２は、色素層がコーティングされた後に色素面上で測定されたランドとグルーブの高さの差である。ｄＧ２、ｄ２及びｄＬ２は、約１７４ｎｍ、１４０ｎｍ、１２０ｎｍに設定される。計算によると、これは約１９４ｎｍのＬ0に対応する基板内のグルーブ深さｇに対応する。出願人による測定では、１９４ｎｍの深さのグルーブを有する公知の媒体の反転した（インバーテッド）Ｌ0スタックは、ブランク領域（即ちグルーブの無い領域）の反射率のわずか１５％乃至５０％の反射率を有する。これは、２層ＤＶＤ−ＲＯＭ規格と互換性のある２層ＤＶＤ＋Ｒ媒体を得るためには、下側Ｌ0層のデータトラック上に集束される光線の反射率は充分に高い必要があるため（一般的には６０％よりも大きく、上側Ｌ1層の透過性に依存する）、所望の６０％反射レベルに達するのは不可能である。デュアル・スタックＤＶＤ＋Ｒ再生の観点からは、反転したＬ0層構造が望ましく、このことは、Ｌ0スタックの記録層が、グルーブ構造を有する基板の側でない反射層の側に存在することを意味する。特許文献１では、ｄＧ１は実質的にｄＧ２に等しく、ｄＬ１は実質的にｄＬ２に等しいことが提案されている。更に、ｄＧ１はｄＬ１よりも大きくなくてはならず、一方でｄＧ２はｄＬ２よりも大きくなくてはならない。
【特許文献１】欧州特許出願公開第１０６７５３５Ａ２号明細書
【発明の開示】
【発明が解決しようとする課題】
【０００９】
本発明は、Ｌ0スタックの反射レベルと、Ｌ0記録スタックの記録層内の記録されたマークの変調レベルとを有し、２層ＤＶＤ−ＲＯＭ仕様と互換性のある光学データ記憶媒体を提供することを目的とする。
【課題を解決するための手段】
【００１０】
この目的は、本発明によれば、第１のＬ0ガイド・グルーブの深さが０．１５λよりも小さく、ｄL0Lが実質的にｄL1G以上であることを特徴とする光学記憶媒体によって達成される。Ｌ0スタックの高い反射値を達成するために、浅いグルーブが提案される。計算によれば、０．３λよりも深いグルーブもまた、高い反射を達成しうるが、マスタリング及び射出成形の観点からはより製造が困難である。０．１５λを上回る減少された反射については、金属で覆われたグルーブは放射線ビームの導波管として作用し、従って光学効果による有効反射率を低下させると説明できる。０．３λよりも大きい深さでは、これらの効果は、再び反射の増加を生じうる。Ｌ0スタックは、ランド上に記録されるため、即ち、一般的に螺旋状に形成されたＬ0ガイド・グルーブの間に記録されるため、厚さｄL0Lは少なくとも実質的には厚さｄL1Gに等しいことが必要である。これは、十分な変調で記録されたマークを形成するには、最小の量の色素厚さが要求されることを、出願人が見抜いているからである。変調は、記録されていないマークと記録済みのマークの反射の値の差を最大反射値で割ったものとして定義される。記録中、記録層、即ち色素材料の光学的な性質は、温度の上昇により変化する。充分な変調は、色素の屈折率の変化（Δｎdye）と色素の厚さを乗じたもの、即ち、Δｎdye×ｄL0Lが充分に大きい場合にのみ得られる。ｄL1Gが、ＤＶＤ−ＲＯＭにより要求されるように、記録層Ｌ1において少なくとも６０％の変調であるよう選択されれば、実験では、記録層Ｌ0における少なくとも６０％の変調は、ｄL0Lが少なくともｄL1G以上である場合にのみ達成されうることが示されている。通常は、記録層、即ち色素は、スピン・コーティング技術を用いて堆積され、従って、ｄL0Gが実質的にｄL1Gに等しいようにされる場合、Ｌ0のランドはＬ0の隣接するグルーブよりも浅い記録層を有することとなるため、ｄL0LはｄL1Gよりも小さくなる。ｄL0Lが実質的にｄL1G以上であるとき、この効果は補償され、Ｌ0記録層中のマークの充分な変調レベルは高い最大反射レベルと組み合わされて達成される。放射線ビームの波長λは、将来のフォーマットについては実質的に６５５ｎｍ（ＤＶＤ）以下である。
【００１１】
１つの実施例では、ｄL0Gは実質的に２ｄL1L以上である。Ｌ1ガイド・グルーブの深さの約１／５のＬ0ガイド・グルーブの深さを用いるとき、Ｌ0スタックの比較的高い反射値が達成される。Ｌ0スタックは、変調の正しい符号（高から低への記録）を得るために、（グルーブ内（ｉｎ−ｇｒｏｏｖｅ）でなく）ランド上（ｏｎ−ｌａｎｄ）に記録される。これは、プッシュ・プル型ガイド・グルーブ・トラッキング信号が正しい符号（「ランド上」）を有するという更なる利点がある。パラメータＬは、
Ｌ＝（ｄG−ｄL）／Ｇ
と定義でき、式中、ｄGはグルーブ内の記録層の厚さであり、ｄLはランド上の記録層の厚さであり、Ｇは溝の深さである。このパラメータは、グルーブ構造上への堆積の後の記録層のレベリングについての尺度である。通常は、１００ｎｍ以上の比較的深いガイド・グルーブを有し、記録層がスピン・コーティングによって堆積される場合、一般的にはレベリングは約０．２乃至０．５である。Ｌ＝０は、ｄG＝ｄLを意味し、Ｌ＝１は、ガイド・グルーブ構造上に堆積した後の色素の上面が完全に平坦であることを意味する。しかし、比較的浅いＬ0ガイド・グルーブを用いる場合、Ｌ＝１又はそれに近いレベリング係数が想定されうる。この場合、ｄL0Gが実質的に２ｄL1L以上であるとき、比較的良い記録結果が達成される。
【００１２】
他の実施例では、追記型Ｌ0及びＬ1記録層は有機色素を有する。望ましい実施例では、ｄL1Gは実質的にｄL1Lよりも大きい。Ｌ1記録層の色素を堆積させるためにスピン・コーティングを用いるとき、グルーブは隣接するランドよりも厚い記録層を有することとなる。このことはＬ1記録層の記録動作について有利であり、なぜならば、有機色素に基づく記録法では、記録処理は、データ、即ちマークが記録される色素体積が基板の面上に設けられるガイド・グルーブ内に制限されるとき、最適であるためである。
【００１３】
１つの実施例では、第１の反射層が設けられる側とは反対側のＬ0記録層の側に誘電体層が設けられうる。これは、更に良い変調を与えるという利点がある。誘電体層は、望ましくは５ｎｍ乃至１２０ｎｍの範囲の厚さを有する。
【００１４】
更なる他の実施例では、金属を含む第２の反射層は、第１の反射層が存在する側とは反対側のＬ0記録層の側に存在する。望ましくは、第２の反射層は、５ｎｍ乃至１５ｎｍの範囲の厚さを有する。第２の反射層は、望ましくは、主に、Ａｇ、Ａｕ、及びＣｕからなる群から選択される金属を含む。第２の反射層は、Ｌ0スタックの更に高い反射という利点がある。良い記録性能を達成するためにスタック設計における小さい変動が必要とされうる。
【００１５】
反転したＬ0スタックにおいて浅いグルーブを使用することの更なる利点は、ガイド・グルーブのウォブルが放射線ビームの反射中であまり目に見えないことである。ウォブルは、ガイド・グルーブ中の追加的な情報、例えばアドレス又は時間信号を変調するのに用いられる。例えば、１６０ｎｍの深さＧL0を有するガイド・グルーブを用いるとき、ウォブルと同じ周期を有する信号中では１５％の変動が目に見える。３５ｎｍのグルーブ深さＧL0では、この変動は実質的に無い。
【発明を実施するための最良の形態】
【００１６】
本発明について、添付の図面を参照して詳述する。図１中、本発明によるものではない１２６ｎｍのグルーブ深さＧL0を有する基板の場合の反転したＬ0ＤＶＤ＋Ｒスタックについての実験結果が示されている。グルーブのある領域上の反射率は、ブランク領域（ミラー）上の反射率の約１５％である。この値は許容可能ではない。
【００１７】
図２中、反転した（インバーテッド）Ｌ0ＤＶＤ＋Ｒスタックについての実験結果が示されている。本発明による約３５ｎｍのグルーブ深さを有するＤＶＤ＋ＲＷ基板が使用された。グルーブのある領域上の反射率は、ブランク領域上の反射率の約８５％であり、これはより深いグルーブについてはかなり高い。ディスクは依然として十分なプッシュ・プル信号を示すため、トラッキングが可能である。また、実験によれば、変調は比較的低いように見えるが（１０％、１１Ｔ担体対雑音比ＣＮＲ〜３０ｄＢ）、図５及び図６のスタック設計では高い変調が可能であり、データを書き込むことが可能であることが示された。
【００１８】
Ｌ0基板３１ａは、３００ｎｍのＦＷＨＭ幅ＷL0の３５ｎｍの深い溝、１００ｎｍのＡｇの反射層３９、８０ｎｍのアゾ色素記録層３５、及び保護層を有する。使用されうる典型的な色素は、（フタロ）シアニン系、アゾ系、スクアリリウム系、ピロメテン系、又は所望の性質を有する他の有機色素である。
【００１９】
図３中、記録用のマルチスタック光学データ記憶媒体３０を示す。集束された放射線ビーム、即ち６５５ｎｍのレーザ光ビーム４０は、記録中、媒体３０の入射面４１を通って入射する。媒体は、追記型Ｌ0記録層３５、即ちアゾ色素を有する、Ｌ0と称される第１の記録スタック３３がその片側に設けられた第１の基板３１ａを有する。Ｌ0記録層は、第１の基板３１ａに設けられた第１のＬ0ガイド・グルーブ３８内に形成され、Ｌ0記録層３５と第１の基板３１ａの間に第１の反射層３９が設けられる。第２の基板３１ｂの片側には、追記型アゾ色素系Ｌ1記録層３４を含むＬ1と称される第２の記録スタック３２が設けられる。第２のＬ1記録スタック３２は、Ｌ0記録スタック３３よりも入射面に近い位置に設けられ、第２のＬ1ガイド・グルーブ３７内に形成される。透明スペーサ層３６は、記録スタック３２と３３の間に挟まれ、約４０μｍの厚さを有する。第１のＬ0ガイド・グルーブ３８は、３５ｎｍの深さを有する。Ｌ0を有する第１の基板３１ａは、Ｌ1を有する基板に取り付けられ、それらの間にはボンディング層として作用する透明スペーサ層３６が設けられる。例えばＣｕ又はＡｇを含む半透明反射層４２は、Ｌ1記録層３４に隣接して設けられる。スタック１及びスタック２と称される特定の好適なＬ0スタック設計について、図５及び図６を参照して本願の他の場所で説明する。両方のディスクの種類についての望ましいスペーサ層の厚さは、４０μｍ乃至７０μｍである。１つの特定の実施例は、
Ｌ1：ｄL1G＝８０ｎｍ，ｄL1L＝３０ｎｍ  色素／１２ｎｍ  Ａｇ／ＵＶ効果型樹脂（保護層），Ｌ1ガイド・グルーブ深さ  １６０ｎｍ；
Ｌ0：１００ｎｍ（ＺｎＳ）80（ＳｉＯ2）20／ｄL0L＝１２０ｎｍ，ｄL0G＝１５０ｎｍ  色素／１００ｎｍ  Ａｇ，Ｌ0ガイド・グルーブ深さ  ３０ｎｍ；
であり、スペーサの厚さは５０μｍである。Ｌ1からの有効反射は約１９％であり、Ｌ0からの（Ｌ1を通じて測定した）有効反射は約１９％である。
【００２０】
追記型デュアル・スタックＤＶＤディスクの上側Ｌ1スタックは、下側にあるＬ0スタックをアドレスすることが可能であるよう高い透明性を有するべきである。同時に、Ｌ1は望ましくは、２層ＤＶＤ−ＲＯＭ仕様に適合するよう少なくとも１８％の反射率を有するべきである。本願で提案するスタックは、ＤＶＤ＋Ｒ−ＤＬにおける使用に限られるものではなく、如何なる（マルチスタックの）有機色素に基づく光学記録媒体にも適用されうる。
【００２１】
図４ａ及び図４ｂに、以下の設計のスタックについてのモデリング結果を示す。
スタック１：
・基板３１ａ中の３０ｎｍ乃至４０ｎｍの深さのガイド・グルーブ
・光学的に閉じたＡｇの１００ｎｍの第１の反射層３９。例えばＡｕ，Ｃｕ又はＡｌの他の金属も使用されうる。
・ランド上で１３０ｎｍの厚さのアゾ色素層、放射線ビームの波長が６５５ｎｍのときの色素の屈折率は２．２４−０．０２ｉであり、一般的なＤＶＤ−Ｒ色素に対応する。
・８０乃至１２０ｎｍの（ＺｎＳ）80（ＳｉＯ2）20、ｎ〜２．１の他の誘電体も同じ結果を与える。
【００２２】
この設計は、浅いグルーブの場合について反転したＬ0記録スタックの高い反射率及び高い変調を組み合わせる。変調の正しい符号を得るために、スタックは（グルーブ内ではなく）ランド上で記録されるべきである。このことにより、プッシュ・プル信号が正しい符号（「ランド上（ｏｎ−ｌａｎｄ）」）を有するという更なる利点がある。パラメータＬの定義については上述した。
【００２３】
図４ａ中、ランド上の色素の厚さｄLの関数としてのランド上の反射の計算結果を示す。
【００２４】
図４ｂ中、ランド上の色素の厚さｄLの関数としてのランド上の変調の計算結果を示す。水平の破線は、最小の所望のレベルを示す。所望のレベルには、約１００乃至１３０ｎｍの色素厚さ範囲で到達することに留意すべきである。
【００２５】
このスタック１で得られる実験結果は、７５％の高い変調と６１％の高い反射率である。変調は、一般的には（Ｒmark−Ｒno-mark）／Ｒmaxで定義され、式中、Ｒmark及びＲno-markは、読み出しレーザビームからの反射レベルをマークが存在するとき及びマークが存在しないときについて夫々表わし、Ｒmaxは最大反射である。Ｌ0層に書き込むのに必要なレーザビームパワーはわずか７ｍＷであり、これはＬ1スタックが存在するときに望ましく、なぜならば比較的大部分のパワーはＬ1スタックに吸収されるからである。
【００２６】
図５に、以下の設計のスタックについてのモデリング結果を示す。
スタック２：
・基板３１ａ中の３０ｎｍ乃至４０ｎｍの深さのガイド・グルーブ
・光学的に閉じたＡｇの１００ｎｍの第１の反射層３９。例えばＡｕ，Ｃｕ又はＡｌの他の金属も使用されうる。
・ランド上で１００乃至１３０ｎｍの厚さのアゾ色素層、放射線ビームの波長が６５５ｎｍのときの色素の屈折率は２．２４−０．０２ｉであり、一般的なＤＶＤ−Ｒ色素に対応する。
・５乃至１５ｎｍのＡｇの第２の反射層。例えばＡｕ又はＣｕといった他の金属も使用されうる。
【００２７】
このスタック２で得られる実験結果は、７５％の高い変調と６４％の高い反射レベルである。Ｌ0層に書き込むのに必要なレーザビームパワーはわずか７ｍＷであり、これはＬ1スタックが存在するときに望ましく、なぜならば比較的大部分のパワーはＬ1スタックに吸収されるからである。
【００２８】
図示しないが、以下に記載の第３のスタック設計が可能である。
スタック３：
・基板３１ａ中の３０ｎｍ乃至４０ｎｍの深さのガイド・グルーブ
・光学的に閉じたＡｇの１００ｎｍの第１の反射層３９。例えばＡｕ，Ｃｕ又はＡｌの他の金属も使用されうる。
・ランド上で９０乃至１６０ｎｍの厚さのアゾ色素層３５、放射線ビームの波長が６５５ｎｍのときの色素の屈折率は２．２４−０．０２ｉであり、一般的なＤＶＤ−Ｒ色素に対応する。
・５乃至５０ｎｍのＳｉＯ2層。他の誘電体も使用されうる。
【００２９】
この第３のスタック設計の利点は、第２のスタック設計と比較して製造がより容易であることである。
【００３０】
図６中、例として、従来のシングル・スタックＤＶＤ＋Ｒディスクについての結果を示す。色素の屈折率は、２．２４−０．０２ｉとされている（これは一般的な色素に対応する）。計算によれば、色素の厚さが８０乃至９０ｎｍの付近で、グルーブ上反射曲線７２及びグルーブ上変調曲線７１はいずれも最適値を有する。計算された反射率及び変調は、実験的に得られた値と良く一致する。Ｌ0層から良い信号品質を達成するために、高い反射率を高い変調と組み合わせる（いずれも６０％よりも大きい）スタック設計を得ることが試みられた。簡単な３層スタック設計では、グルーブ内記録信号は、殆どの場合は誤った極性（低から高への記録、図示せず）を有することとなる。従って、浅いグルーブの場合、ランド上の記録、又はより複雑なスタック設計が考えられうる。
【００３１】
図４及び図５に示すいずれのスタック設計も、本発明によれば、比較的高い記録済みマーク変調値及び有効Ｌ0スタック反射値を有し、即ち、２層ＤＶＤ仕様に適合する。尚、ここで提案されるスタックは、比較的浅いグルーブ、即ち約３５ｎｍのグルーブについて最適化されるが、例えば８０ｎｍよりも小さいような他のグルーブ深さが可能である。
最適グルーブ深さは、放射線ビームの波長λに応じて決まる。
【００３２】
上述の実施例は、本発明を制限するものではなく、例示するものであって、当業者は、添付の特許請求の範囲を逸脱することなく多くの他の実施例を設計することが可能となることに留意すべきである。請求項において、括弧内の如何なる参照符号も、請求項を制限するものと解釈されるべきでない。「有する」又は「含む」の用語は、請求項に記載した要素又は段階以外の要素又は段階の存在を排除するものではない。要素が単数で記載されている場合は、かかる要素が複数個存在する場合を排除するものではない。いくつかの手段が互いに異なった従属項に記載されているというだけの事実は、これらの手段の組合せが利用されえないことを示すものではない。
【００３３】
本発明によれば、波長λを有し、媒体の入射面を通じて入射する集束された放射線ビームを用いた記録用のマルチスタック光学データ記憶媒体が提供される。本発明は、追記型Ｌ0記録層を有し第１のＬ0ガイド・グルーブ内に形成されたＬ0と称される第１の記録スタックがその片側に設けられる第１の基板を有する。Ｌ0記録層は、グルーブ内で厚さｄL0Gを有し、グルーブに隣接して厚さｄL0Lを有し、Ｌ0記録層と第１の基板との間に第１の反射層が設けられる。第２の基板は、その片側に、追記型Ｌ1記録層を有するＬ1と称される第２の記録スタックが設けられる。Ｌ1記録層は、グルーブ内で厚さｄL1Gを有し、グルーブに隣接して厚さｄL1Lを有する。第２の記録スタックは、Ｌ0記録スタックよりも入射面に近い位置に設けられ、第２のＬ1ガイド・グルーブ内に形成される。第１のＬ0ガイド・グルーブの深さは０．１５λよりも小さく、ｄL0Lは実質的にｄL1G以上であり、それによりＬ0スタックが２層ＤＶＤ−ＲＯＭ仕様に適合する記録済みマークの反射レベル及び変調レベルを有することが達成される。
【図面の簡単な説明】
【００３４】
【図１】反転したＬ0ＤＶＤ＋Ｒスタック用のブランク領域（ミラー）及びグルーブのある領域上の反射率を示し、グルーブ深さは１２６ｎｍであり、グルーブのある領域上の反射率は、ブランク領域上の反射率のわずか約１５％であることを示す図である。
【図２】反転したＬ0ＤＶＤ＋Ｒスタック用のブランク領域（ミラー）及びグルーブのある領域上の反射率を示し、グルーブ深さは３５ｎｍであり、グルーブのある領域上の反射率は、ブランク領域上の反射率の約８５％であることを示す図である。
【図３】反転したＬ0スタックを伴う本発明による実施例を示す概略断面図である。
【図４ａ】本発明によるスタック設計のモデリング調査の計算結果を示す図である。
【図４ｂ】本発明によるスタック設計のモデリング調査の計算結果を示す図である。
【図５ａ】本発明による他のスタック設計のモデリング調査の計算結果を示す図である。
【図５ｂ】本発明による他のスタック設計のモデリング調査の計算結果を示す図である。
【図６】参照ディスク、即ち単層ＤＶＤ＋Ｒについて計算された反射及び変調を示す図である。
【図１】
2005537603.tif 000003
【図２】
2005537603.tif 000004
【図３】
2005537603.tif 000005
【図４ａ】
2005537603.tif 000006
【図４ｂ】
2005537603.tif 000007
【図５ａ】
2005537603.tif 000008
【図５ｂ】
2005537603.tif 000009
【図６】
2005537603.tif 000010
【国際調査報告】
2005537603.tif 000011
2005537603.tif 000012
2005537603.tif 000013